(57)【要約】【目的】  木材の変色菌に対して少ない使用量で効果を示すことにより、木材および木材製品を保護する抗変色菌組成物の提供を目的とする。【解決手段】  一般式（Ｉ）で示される１種以上のグアニジン化合物および／またはその塩を含有することを特徴とする木材用抗変色菌組成物により目的を達成する。2017031073.tif 000007（式中、ｍは１または２を示し、ｎは１以上の整数）【選択図】  なし【特許請求の範囲】
【請求項１】
一般式（Ｉ）で示される１種以上のグアニジン化合物および／またはその塩を含有することを特徴とする木材用抗変色菌組成物。
一般式（Ｉ）
2017031073.tif 000006
（式中、ｍは１または２を示し、ｎは１以上の整数）
【請求項２】
一般式（Ｉ）で示されるグアニジン化合物が、ｍ＝１で示されるポリヘキサメチレングアニジンであることを特徴とする請求項１に記載の木材用抗変色菌組成物。
【請求項３】
一般式（Ｉ）で示されるグアニジン化合物が、ｍ＝２で示されるポリヘキサメチレンビグアニジンであることを特徴とする請求項１に記載の木材用抗変色菌組成物。
【請求項４】
一般式（Ｉ）で示される１種以上のグアニジン化合物および／またはその塩を含有する組成物を処理することを特徴とする変色菌による木材の変色方法。
【発明の詳細な説明】
【技術分野】
【０００１】
木材および木材製品に対して、変色菌に対し少ない使用量で保護することが可能な木材用抗変色菌組成物に関するものである。
【背景技術】
【０００２】
木材の変色菌は伐採直後から丸太に侵入し、内部で増殖することにより褐色や黒色等に木材を変色させる真菌の一種であり、ベイマツやベイツガのような北米材では、マウンテンパインビートルによる産卵時の変色菌汚染が拡がりつつある。伐採した木材はその含水率が高い場合、糸状菌、腐朽菌、変色菌等様々な真菌の増殖による被害を受ける。このため乾燥させるまでの間に何らかの抗菌処理を行うことが一般的であり、常圧下での薬剤浸漬処理や表面塗布、加圧下での薬剤注入処理が広く行われている。このうち加圧下での薬剤注入処理は薬剤が木材内部まで浸透するため持続的な効果を付与することができるのに対し、常圧下での薬剤浸漬処理や表面塗布では薬剤が表面近傍に留まるため、変色菌のように内部で増殖する真菌に対しては、現在幅広く使用されている薬剤では必ずしも効力が十分ではなかった（非特許文献１）。
【０００３】
グアニジン系化合物であるポリヘキサメチレングアニジンやポリヘキサメチレンビグアニジンは抗菌化合物として使用されており、例えば、ポリヘキサメチレンビグアニド系化合物を繊維へ加工する方法（特許文献１）が、ポリヘキサメチレンビグアニドをプラスチックに練り込む熱可塑性プラスチックの抗菌防黴組成物（特許文献２）が、ポリヘキサメチレンビグアニドを主成分とする繊維性抗菌手袋（特許文献３）が、ポリヘキサメチレンビグアニジン塩酸塩を含むビグアニジン系カチオン殺菌剤を含有する殺菌洗浄剤組成物（特許文献４）が、ポリヘキサメチレングアニジン塩をプラスチックに練り込む熱可塑性プラスチックの抗菌防カビ組成物（特許文献５）が、ポリヘキサメチレングアニジン塩を処理するウェットティシュの製造方法（特許文献６）が、ポリヘキサメチレングアニジン塩を処理する抗菌繊維（特許文献７）が、ポリヘキサメチレングアニジン塩を含有する除菌洗浄剤（特許文献８）が、ポリヘキサメチレンリン酸グアニジンを含有する海中用防汚塗料組成物（特許文献９）が、ポリヘキサメチレンリン酸グアニジンを含有する抗菌防カビ防藻塗料組成物（特許文献１０）が、ポリヘキサメチレンリン酸グアニジンを含有するプール、クーリングタワー、水循環系における水処理剤（特許文献１１）が、ポリヘキサメチレンリン酸グアニジンを含有する抗菌・防カビ・防藻性能を有するレジオネラ対応薬湯用除菌剤（特許文献１２）が、ポリヘキサメチレンリン酸グアニジンを含有する、コンクリート、モルタル等を対象にした抗菌防カビ防藻防汚組成物（特許文献１３）が、ポリヘキサメチレングアニジンリン酸塩を主成分とするトイレ用抗菌消臭組成物（特許文献１４）が、（Ａ）ポリヘキサメチレンビグアニジン塩、（Ｂ）（Ｂ−１）水酸基を有する炭素数１８の脂肪酸の縮合エステル、（Ｂ−２）水酸基を有する炭素数１８の脂肪酸、および（Ｂ−３）ステアリン酸およびイソステアリン酸から選ばれる脂肪酸からなる群から選ばれる少なくとも一種、（Ｃ）塩基性物質、および（Ｄ）水を含有する水溶性金属加工油剤（特許文献１５）が、ポリヘキサメチレンビグアニジンまたはその塩を含有するバイオフィルム除去剤組成物（特許文献１６）が知られている。
【０００４】
さらには抗菌スペクトル拡大の目的のために、グアニジン系化合物と他の化合物と組み合わせた組成物も広く使用されている。例えば、ポリヘキサメチレンビグアニド塩酸塩と２−ブロモ−２−ニトロプロパン−１，３−ジオールを含有する殺菌防腐組成物（特許文献１７）が、ポリヘキメチレングアニジンリン酸塩と３−イソチアゾロンを含有する殺菌剤組成物（特許文献１８）が、ポリヘキサメチレンビグアニジンとＮ−デシル−Ｎ−イソノニル−Ｎ，Ｎ−ジメチルアンモニウムクロライドを含有する防腐防カビ防藻剤（特許文献１９）が、ポリヘキサメチレンビグアニジン塩酸塩と３−ヨード−２−プロピニル−Ｎ−ブチルカーバメートを含有する工業用抗菌組成物（特許文献２０）が、ポリヘキサメチレングアニジン塩と亜酸化銅および／またはジンクピリチオンを含有する防汚塗料組成物（特許文献２１）が、ポリヘキサメチレンビグアナイドまたはその塩と、２，２−ジブロモ−２−ニトロエタノールを必須成分として含有し、さらにメチレンビスチオシネートまたは特定のイソチアゾリン化合物を含有する組成物（特許文献２２）が知られている。
【０００５】
しかしながら、これまでのポリヘキサメチレングアニジンやポリヘキサメチレンビグアニジン等のグアニジン化合物の適用は、対象微生物が細菌もしくは糸状菌である、繊維やプラスチック、洗浄剤、塗料、金属加工油剤に留まっており、木材を対象としかつ木材内部で増殖する変色菌を対象とすることについては言及がなく、この変色菌に対して効果を示す組成物が望まれている。
【先行技術文献】
【特許文献】
【０００６】
【特許文献１】特開平７−８２６６５号公報
【特許文献２】特開平７−２５２３７８号公報
【特許文献３】特開平１１−３２３６３４号公報
【特許文献４】特開２０００−２６８９４号公報
【特許文献５】特開２００２−３８０３２号公報
【特許文献６】特開２００２−３４８２８号公報
【特許文献７】特開２００２−３８３７３号公報
【特許文献８】特開２００２−４７１１１号公報
【特許文献９】特開２００３−２２６８４５号公報
【特許文献１０】特開２００３−２２６８４６号公報
【特許文献１１】特開２００３−２６７８０７号公報
【特許文献１２】特開２００３−２６７８０８号公報
【特許文献１３】特開２００４−１４９４９６号公報
【特許文献１４】特開２００６−３６７４７号公報
【特許文献１５】特開２００８−２９１２１１号公報
【特許文献１６】特開２０１０−２７５３９５号公報
【特許文献１７】特開平１１−２４０８０８号公報
【特許文献１８】特表２００２−５２９４８２号公報
【特許文献１９】特開２００１−３５４５０４号公報
【特許文献２０】特開２００３−２８６１１５号公報
【特許文献２１】特表２００６−５０３９５３号公報
【特許文献２２】特開２０１２−７２０７１号公報
【非特許文献】
【０００７】
【非特許文献１】熊谷元等、防かび処理の現状、木材保存、２６−１、３０−３３、（２０００）
【発明の開示】
【発明が解決しようとする課題】
【０００８】
本発明が解決しようとする課題は、木材および木材製品の内部に増殖する変色菌に対して、少ない使用量で効果を発揮する木材用抗変色菌組成物を提供することにある。
【課題を解決するための手段】
【０００９】
本発明者らは、上記課題を解決するために鋭意種々の研究を行った結果、一般式（Ｉ）で示される１種以上のグアニジン化合物および／またはその塩を含有する木材用抗変色菌組成物を木材および木材製品に処理することによって、木材および木材製品を変色菌から保護することができることを見出し、本発明を完成させたものである。
一般式（Ｉ）
2017031073.tif 000002
（式中、ｍは１または２を示し、ｎは１以上の整数）
すなわち本発明は、
（１）一般式（Ｉ）で示される１種以上のグアニジン化合物および／またはその塩を含有することを特徴とする木材用抗変色菌組成物に関する。
一般式（Ｉ）
2017031073.tif 000003
（式中、ｍは１または２を示し、ｎは１以上の整数）
また本発明は、
（２）一般式（Ｉ）で示されるグアニジン化合物が、ｍ＝１で示されるポリヘキサメチレングアニジンであることを特徴とする木材用抗変色菌組成物に関する。
また本発明は、
（３）一般式（Ｉ）で示されるグアニジン化合物が、ｍ＝２で示されるポリヘキサメチレンビグアニジンであることを特徴とする木材用抗変色菌組成物に関する。
また本発明は、
（４）一般式（Ｉ）で示される１種以上のグアニジン化合物および／またはその塩を含有する組成物を処理することを特徴とする変色菌による木材の変色方法に関する。
【発明の効果】
【００１０】
上記組成物を用いることにより、木材内部で増殖する変色菌に対して抗変色菌効果を示し、木材および木材製品を変色菌から保護することが可能となる。
【発明を実施するための最良の形態】
【００１１】
本発明の木材用抗変色菌組成物が対象とする変色菌としては、子嚢菌類に属するＯｐｈｉｏｓｔｏｍａ属、Ｃｅｒａｔｏｃｙｓｔｉｓ属等、不完全菌類に属するＧｒａｐｈｉｕｍ属等であり、対象となる木材は一般的に変色菌が増殖しやすいとされる欧州アカマツ、ラジアータマツ、ベイマツ等の輸入材、エゾマツやトドマツ等の国産材が中心となるがこれら菌種や材種に限定されるものではない。
【００１２】
本発明の木材用抗変色菌組成物は、一般式（Ｉ）で示されるグアニジン化合物および／またはその塩を含有するものであり、これらの化合物を含有する製剤を調製するために、溶媒や界面活性剤の他、ｐＨ調整剤、消泡剤、防錆剤、粘度調整剤、金属封鎖剤、他の抗菌成分や防虫成分等を配合することが可能である。
【００１３】
本発明で使用する一般式（Ｉ）で示されるグアニジン化合物および／またはその塩は公知の技術によって製造することができるが、例えば、「ＰＲＯＸＥＬ（登録商標）  ＩＢ」（ポリヘキサメチレンビグアニジン（以下ＰＨＭＢと省略する）の塩酸塩を２０重量％含有）としてロンザ社から市販されているもの、「ＢＧ−１」（ポリヘキサメチレンビグアニジンの塩酸塩を２０重量％含有）として三洋化成工業社から市販されているものや、「アモルデン（登録商標）  ＤＳ２５Ｌ」（ポリヘキサメチレングアニジン（以下ＰＨＭＧと省略する）のリン酸塩を２５重量％含有）として大和化学工業社から市販されているものが利用可能である。一般式（Ｉ）の重合数ｎについては１以上の化合物が使用可能であるが、好ましくは３〜２０の範囲、より好ましくは４〜１２の範囲のものを使用することができる。木材に対する本発明の木材用抗変色菌組成物の処理濃度は、最も幅広く処理されている方法である木材を水希釈した組成物に浸漬する場合であれば、一般式（Ｉ）で示されるグアニジン化合物および／またはその塩の希釈液中の濃度が０．００１〜１％であり、好ましくは０．０１〜０．５％、より好ましくは０．０５〜０．３％である。
【００１４】
本発明の木材用抗変色菌組成物の製剤を行う上で配合可能な溶媒としては、水の他、エタノールやイソプロパノール、フェノキシエタノール、ベンジルアルコール等の一価アルコール類、エチレングリコール、ジエチレングリコール、ポリエチレングリコール、プロピレングリコール、ジプロピレングリコール、ポリプロピレングリコール、ブチレングリコール、ジエチレングリコールモノメチルエーテル、ジエチレングリコールモノブチルエーテル、ジプロピレングリコールモノメチルエーテル、トリプロピレングリコールモノメチルエーテル等のグリコール系溶剤およびその誘導体、グリセリン、ジグリセリン等のグリセリン系溶剤およびその誘導体、ジメチルスルホキシド、Ｎ−メチルピロリドン、γ−ブチロラクトン等の環状有機溶媒、フタル酸エステル、アジピン酸エステル、セバシン酸エステル等のエステル系溶媒、メチルナフタレン、フェニルキシリルエタン、アルキルベンゼン等の芳香族系溶媒、ノルマルパラフィン、イソパラフィン等の脂肪族炭化水素溶媒、菜種油、綿実油、大豆油、ヒマシ油等が使用することができる。これら溶媒は、単独で使用してもよく、２種類以上を併用することも可能である。
【００１５】
界面活性剤としては、例えばポリオキシアルキレンアルキルエーテル、ポリオキシアルキレンアリルフェニルエーテル、ポリオキシエチレンとポリオキシプロピレンのブロックコポリマー、グリセリン脂肪酸エステル、ソルビタン脂肪酸エステル、ポリオキシアルキレンソルビタン脂肪酸エステル、ポリオキシアルキレン硬化ヒマシ油等のノニオン界面活性剤や、アルキルサルフェート塩、アルキルエーテルサルフェート塩、アルキルスルホサクシネート塩、アルキルスルホネート塩、アルキルアリルスルホネート塩、脂肪酸アミドスルホネート塩、リグニンスルホン酸塩、アルキルナフタレンスルホン酸塩、アルキルホスフェート塩、アルキルエーテルホスフェート塩、ナフタレンスルホン酸ホルムアルデヒド縮合物塩等のアニオン界面活性剤や、アルキルアミン塩、アルキルアンモニウム塩等のカチオン界面活性剤や、グリシン型、ベタイン型、イミダゾリン型等の両性界面活性剤を使用することができる。これら界面活性剤は単独で使用してもよく、２種類以上を組み合わせて使用することも可能である。
【００１６】
ｐＨ調整剤としては、コハク酸やクエン酸、酒石酸、酢酸等の有機酸やそれらの塩、リン酸やポリリン酸、ホウ酸等の無機酸やそれらの塩等が使用可能であり、消泡剤としては、鉱油系、シリコーン系、ポリエーテル系等の消泡剤が使用可能であり、防錆剤としては、ベンゾトリアゾール、トリルトリアゾール、ジシクロヘキシルアンモニウム亜硝酸塩、リン酸水素ナトリウム、リン酸水素アンモニウム等が使用可能であり、粘度調整剤としてはキサンタンガム、カルボキシメチルセルロース、ヒドロキシエチルセルロース、アラビアガム、ジェランガム、プルラン等が使用可能であり、金属封鎖剤としては、エチレンジアミン四酢酸および／またはその塩、ニトリロ三酢酸および／またはその塩、ジエチレントリアミン五酢酸および／またはその塩、ヒドロキシエチルエチレンジアミン三酢酸および／またはその塩、トリエチレンテトラミン六酢酸および／またはその塩、１，３−プロパンジアミン四酢酸および／またはその塩、１，３−ジアミノ−２−ヒドロキシプロパン四酢酸および／またはその塩、１−ヒドロキシエチリデン−１，１−ジホスホン酸および／またはその塩、ヒドロキシエチルイミノ二酢酸および／またはその塩、ジヒドロキシエチルグリシンおよび／またはその塩、グリコールエーテルジアミン四酢酸および／またはその塩、ジカルボキシメチルグルタミン酸および／またはその塩、ニトリロトリスメチレンリン酸および／またはその塩等が使用可能である。
【００１７】
他の抗菌成分としては、３−ヨード−２−プロピニルブチルカーバメート、２，３，３−トリヨードアリルアルコール、ジヨードメチル−ｐ−トリルスルホン、２−ベンズイミダゾールカルバミン酸メチル、２−（４−チアゾリル）−ベンズイミダゾール、１−［［２−（２，４−ジクロロフェニル）−４−プロピル−１，３−ジオキソラン−２−イル］メチル］−１Ｈ−１，２，４−トリアゾール、（±）−α−［２−（４−クロロフェニル）エチル］−α−（１，１−ジメチルエチル）−１Ｈ−１，２，４−トリアゾール−１−エタノール、（ＲＳ）−２−（２，４−ジクロロフェニル）−１−（１Ｈ−１，２，４−トリアゾール−１−イル）ヘキサン−２−オール、４，５−ジクロロ−２−ｎ−オクチル−４−イソチアゾリン−３−オン、２−ｎ−オクチル−４−イソチアゾリン−３−オン、Ｎ−ｎ−ブチル−１，２−ベンズイソチアゾリン−３−オン、５−クロロ−２−メチル−４−イソチアゾリン−３−オン、２−メチル−４−イソチアゾリン−３−オン、１，２−ベンズイソチアゾリン−３−オン、Ｎ−メチル−１，２−ベンズイソチアゾリン−３−オン、Ｎ−エチル−１，２−ベンズイソチアゾリン−３−オン、２−エチル−４−イソチアゾリン−３−オン、２−ｎ−ブチル−４−イソチアゾリン−３−オン、５−クロロ−２−ｎ−オクチル−４−イソチアゾリン−３−オン、メチレンビスチオシアネート、２−（４−チオシアノメチルチオ）ベンゾチアゾール、１−［２−（２，４−ジクロロフェニル）−２−（２−プロペニルオキシ）エチル］−１Ｈ−イミダゾール、２−ブロモーニトロプロパン−１，３−ジオール、２，２−ジブロモ−２−ニトロエタノール、２，３，５，６−テトラクロロ−４−（メチルスルホニル）ピリジン、２，４，５，６−テトラクロロイソフタロニトリル、ジンクビス−（２−ピリジルチオ−１−オキシド）、ｏ−フェニルフェノール、イソプロピルメチルフェノール、パラクロロメタキシレノール、ｐ−オキシ安息香酸アルキルエステル、塩化ベンザルコニウム、塩化ジメチルジデシルアンモニウム、塩化ベンゼトニウム、塩化セチルピリジニウム、塩化セチルトリメチルアンモニウム、ジメチルジデシルアンモニウム炭酸／重炭酸塩、ジメチルジデシルアンモニウムプロピオネート、１，４−ビス（３，３’−（１−デシルピリジニウム）メチルオキシブタン）ブロミド等が使用可能である。
【００１８】
防虫成分としては、アレスリン、イミプロトリン、エトフェンプロックス、エンペントリン、シラフルオフェン、デルタメスリン、トラロメトリン、トランスフルスリン、ピレトリン、フェノトリン、プラレトリン、プロフルトリン、ペルメトリン、メトフルトリン、レスメトリン等のピレスロイド系化合物、ダイアジノン、フェニトロチオン、ＤＤＶＰ等の有機リン系化合物、カルバリル、フェノブカルブ、プロポクスル、メトキサジアゾン、ＮＡＣ等のカーバメート系化合物、アセタミプリド、イミダクロプリド、クロチアニジン、ジノテフラン、チアクロプリド、チアメトキサム、ニテンピラム等のネオニコチノイド系化合物が使用可能である。
【００１９】
本発明の木材用抗変色菌組成物の剤型は、とくに限定されず、可溶化剤や乳剤、フロアブル製剤、サスポエマルション製剤、水和剤等により提供することが可能であり、また必要に応じてフロアブル製剤とサスポエマルション製剤の組合せ、可溶化剤とフロアブル製剤の組合せのように、２種類以上の剤型を組み合わせることも可能である。木材製材業者等での実使用場面を考慮すると、水に希釈可能な剤型とするのが好ましい。また必要に応じ二液添加として木材に対して所定の有効成分を処理することも可能である。
【００２０】
以下、実施例および比較例により本発明を具体的に説明するが、本発明はこれらの実施例によって限定されるものではない。なお特に断りがない限り、「％」は「重量％」を表す。
（木材用抗変色菌組成物実施例）
【実施例１】
【００２１】
ＰＲＯＸＥＬ  ＩＢ  ５０部、イオン交換水  ５０部を混合・溶解したものを実施例１とした（ＰＨＭＢ  １０％）。
【実施例２】
【００２２】
アモルデンＤＳ２５Ｌ  ４０部、イオン交換水  ６０部を混合・溶解したものを実施例２とした（ＰＨＭＧ  １０％）
【実施例３】
【００２３】
ＰＲＯＸＥＬ  ＩＢ  ２５部、アモルデンＤＳ２５Ｌ  ２０部、イオン交換水  ５５部を混合・溶解したものを実施例３とした（ＰＨＭＢ  ５％、ＰＨＭＧ  ５％）。
【００２４】
〔比較例１〕
３−ヨード−２−プロピニルブチルカーバメート（以下ＩＰＢＣと省略する）  １０部、ジエチレングリコールモノ−ｎ−ブチルエーテル  ８０部とエマルゲン（登録商標）ＬＳ１１４（花王社、ポリオキシエチレンポリオキシプロピレンアルキルエーテル）  １０部を混合溶解して比較例１とした（ＩＰＢＣ  １０％）。
【００２５】
〔比較例２〕
２−ｎ−オクチル−４−イソチアゾリン−３−オン（以下ＯＩＴと省略する）  １０部、ジエチレングリコールモノ−ｎ−ブチルエーテル  ８０部とエマルゲン（登録商標）ＬＳ１１４  １０部を混合溶解して比較例２とした（ＯＩＴ  １０％）。
【００２６】
（比較例３）
２−ベンズイミダゾールカルバミン酸メチル（以下ＢＣＭと省略する）  １０部、ニューカルゲンＣＰ−１２０（竹本油脂社、ポリオキシアルキレンアリルフェニルエーテル）  １部、イオン交換水  １４部を混合してビーズミルで３０分間粉砕・分散したものに、イオン交換水  ７５部を混合したものを比較例３とした（ＢＣＭ  １０％）。
【００２７】
（比較例４）
２−（４−チアゾリル）−ベンズイミダゾール（以下ＴＢＺと省略する）  １０部、ニューカルゲンＣＰ−１２０  １部、イオン交換水  １４部を混合してビーズミルで３０分間粉砕・分散したものに、イオン交換水  ７５部を混合したものを比較例４とした（ＴＢＺ  １０％）。
【００２８】
（比較例５）
ＫＡＴＨＯＮ（登録商標）  ２８７ＰＸＥ（ダウ・ケミカル社、４，５−ジクロロ−２−ｎ−オクチル−４−イソチアゾリン−３−オン（以下、ＤＣＯＩＴと省略する）を２５%含有）  ４０部、ジエチレングリコール−ｎ−ブチルエーテル  ３０部、エマルゲンＬＳ１１４  ３０部を混合溶解したものを比較例５とした（ＤＣＯＩＴ  １０％）。
【００２９】
（比較例６）
（±）−α−［２−（４−クロロフェニル）エチル］−α−（１，１−ジメチルエチル）−１Ｈ−１，２，４−トリアゾール−１−エタノール（以下ＴＣＺと省略する）  １０部、ニューカルゲンＣＰ−１２０  １部、イオン交換水  １４部を混合してビーズミルで３０分間粉砕・分散したものに、イオン交換水  ７５部を混合したものを比較例６とした（ＴＣＺ  １０％）。
【００３０】
（比較例７）
２，３，５，６−テトラクロロ−４−（メチルスルホニル）ピリジン（以下、ＴＣＭＳＰと省略する）  １０部、ニューカルゲンＣＰ−１２０  １部、イオン交換水  １４部を混合してビーズミルで３０分間粉砕・分散したものに、イオン交換水  ７５部を混合したものを比較例７とした（ＴＣＭＳＰ  １０％）。
【００３１】
（最小生育阻止濃度測定）
木材製材業者から変色菌の生育した木材（ベイマツ）を入手し、この木材から変色菌を単離し遺伝子解析により、Ｐｅｓｏｔｕｍ  ｆｒａｇｒａｎｓおよび、Ｍａｒｉａｎｎａｅａ  ｅｌｅｇａｎｓと同定した。実施例および比較例の木材用抗変色菌組成物を、グルコース  １０ｇ、ポリペプトン  １０ｇを蒸留水１０００ｍｌに溶解したグルコース−ペプトン培地に所定濃度添加溶解し、ポテトデキストロース寒天培地で２週間培養した２種類の変色菌の懸濁液を接種し、２６℃で２週間培養して生育の認められない濃度を最小生育阻止濃度として測定した。なおＰｅｓｏｔｕｍ  ｆｒａｇｒａｎｓは従前Ｏｐｈｉｏｓｔｏｍａ  ｐｉｃｅａｅとして分類されていたものである。
【００３２】
この結果を表１に示した。
【００３３】
【表１】
2017031073.tif 000004
【００３４】
（木材試験片を用いた変色菌に対する試験）
ポテトデキストロース寒天培地上にエチレンオキサイド滅菌処理したベイマツ辺材試験体を置き、これに供試変色菌の混合胞子懸濁液１ｍｌを滴下し、２６℃、相対湿度９５％環境下１４日間前培養した。実施例および比較例の木材用抗変色菌組成物を水で所定濃度になるように希釈し、この溶液中にベイマツ辺材またはスギ辺材（２ｃｍ×５ｃｍ×０．３ｃｍ）を３０秒間浸漬した後風乾させた試験体を、前培養を終えた試験体の上に３枚載せ、２６℃・相対湿度９５％環境下で２８日間培養した。供試変色菌は、Ｐｅｓｏｔｕｍ  ｆｒａｇｒａｎｓおよび、Ｍａｒｉａｎｎａｅａ  ｅｌｅｇａｎｓを用いた。
【００３５】
この結果を表２に示した。
【００３６】
【表２】
2017031073.tif 000005
表中の数字は以下の判定基準による木材試験片３枚の生育スコア
０：試験片上に変色菌の発育を認めない。
１：試験片上の変色菌の発育面積は全面積の１／３未満である。
２：試験片上の変色菌の発育面積は全面積の１／３以上である。
【産業上の利用可能性】
【００３７】
本発明の木材用抗変色菌組成物は、木材内部で増殖する変色菌から、少ない使用量で木材および木材製品を保護することが可能であり、産業の発展に寄与するものである。